(57)【要約】【課題】  誘電率が非常に低く且つエッチング耐性が十分に大きな不純物含有シリコン窒化膜を形成することが可能な成膜方法を提供する。【解決手段】  真空引き可能になされた処理容器４内に、シラン系ガスと窒化ガスと不純物含有ガスとを供給して被処理体Ｗの表面に不純物含有シリコン窒化膜よりなる薄膜を形成する成膜方法において、前記シラン系ガスと前記窒化ガスとを交互に供給すると共に、前記不純物含有ガスを前記シリコン系ガスと同時に供給し、前記窒化ガスはプラズマにより活性化される。これにより、誘電率が非常に低く、且つエッチング耐性が十分に大きな不純物含有シリコン窒化膜を形成する。【選択図】  図１
2006270016.tif 000002
【特許請求の範囲】
【請求項１】
真空引き可能になされた処理容器内に、シラン系ガスと窒化ガスと不純物含有ガスとを供給して被処理体の表面に不純物含有シリコン窒化膜よりなる薄膜を形成する成膜方法において、
前記シラン系ガスと前記窒化ガスとを交互に供給すると共に、前記不純物含有ガスを前記シラン系ガスと同時に供給し、前記窒化ガスはプラズマにより活性化されることを特徴とする成膜方法。
【請求項２】
前記シラン系ガスの供給時と前記窒化ガスの供給時との間の間欠期間には、前記処理容器内は少なくとも不活性ガスパージされていること、或いは全てのガスの供給が停止されて真空引きされていることを特徴とする請求項１記載の成膜方法。
【請求項３】
前記窒化ガスは、前記処理容器内で高周波電力によって発生したプラズマによって活性化されることを特徴とする請求項１または２記載の成膜方法。
【請求項４】
前記窒化ガスの供給開始から所定の時間が経過した後に、前記高周波電力が印加されることを特徴とする請求項３記載の成膜方法。
【請求項５】
真空引き可能になされた処理容器内に、シラン系ガスと窒化ガスと不純物含有ガスとを供給して被処理体の表面に不純物含有シリコン窒化膜よりなる薄膜を形成する成膜方法において、
前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されることを特徴とする成膜方法。
【請求項６】
前記窒化ガスが、前記シラン系ガス及び前記不純物含有ガスと同時供給される時には前記窒化ガスはプラズマにより活性化されることを特徴とする請求項５記載の成膜方法。
【請求項７】
前記３種類のガスの同時供給時と前記窒化ガスの単独供給時との間の間欠期間には、前記処理容器内は少なくとも不活性ガスパージされていること、或いは全てのガスの供給が停止されて真空引きされていることを特徴とする請求項５または６記載の成膜方法。
【請求項８】
前記窒化ガスは、前記処理容器内で高周波電力によって発生したプラズマによって活性化されることを特徴とする請求項５乃至７のいずれかに記載の成膜方法。
【請求項９】
前記窒化ガスを単独で供給する時には供給開始から所定の時間が経過した後に、前記高周波電力が印加されることを特徴とする請求項５乃至８のいずれかに記載の成膜方法。
【請求項１０】
前記薄膜の成膜時の温度は、３００℃〜７００℃の範囲内であることを特徴とする請求項１乃至９のいずれかに記載の成膜方法。
【請求項１１】
前記薄膜の成膜時の圧力は、１３Ｐａ（０．１Ｔｏｒｒ）〜１３３０Ｐａ（１０Ｔｏｒｒ）の範囲内であることを特徴とする請求項１乃至１０のいずれかに記載の成膜方法。
【請求項１２】
前記不純物含有ガスの供給量を制御することにより、前記被処理体上に形成される前記不純物含有シリコン窒化膜に所望のストレスを付与するようにしたことを特徴とする請求項１乃至１１のいずれかに記載の成膜方法。
【請求項１３】
前記不純物含有ガスの供給量は、前記ストレスが圧縮的なストレス（コンプレッシブストレス）になるように制御されることを特徴とする請求項１２記載の成膜方法。
【請求項１４】
前記不純物含有ガスの供給量は、前記ストレスが引っ張り的なストレス（テンサイルストレス）になるように制御されることを特徴とする請求項１２記載の成膜方法。
【請求項１５】
前記処理容器が、直径３００ｍｍの被処理体を複数枚処理することができる大きさの場合には、前記不純物含有ガスの供給量は１〜１５ｓｃｃｍの範囲内であることを特徴とする請求項１２乃至１４のいずれかに記載の成膜方法。
【請求項１６】
前記シラン系ガスは、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスであり、前記窒化ガスは、アンモニア［ＮＨ３ ］、窒素［Ｎ２ ］、一酸化二窒素［Ｎ２ Ｏ］、一酸化窒素［ＮＯ］よりなる群より選択される１以上のガスであることを特徴とする請求項１乃至１５のいずれかに記載の成膜方法。
【請求項１７】
前記不純物含有ガスは、ＢＣｌ３ 、Ｂ２ Ｈ６ 、ＢＦ３ 、Ｂ（ＣＨ３ ）３ よりなる群より選択される１以上のボロン含有ガスであることを特徴とする請求項１乃至１６のいずれかに記載の成膜方法。
【請求項１８】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へ成膜用のシラン系ガスを供給するシラン系ガス供給手段と、
前記処理容器内へ窒化ガスを供給する窒化ガス供給手段と、
前記処理容器内へ不純物含有ガスを供給する不純物含有ガス供給手段と、
前記窒化ガスを活性化する活性化手段と、
前記シラン系ガスと前記窒化ガスとを交互に供給すると共に、前記不純物含有ガスを前記シリコン系ガスと同時に供給し、前記窒化ガスをプラズマにより活性化するように制御する制御手段と、
を備えたことを特徴とする成膜装置。
【請求項１９】
被処理体に対して所定の薄膜を形成するための成膜装置において、
真空引き可能になされた縦型の筒体状の処理容器と、
前記被処理体を複数段に保持して前記処理容器内に挿脱される保持手段と、
前記処理容器の外周に設けられる加熱手段と、
前記処理容器内へ成膜用のシラン系ガスを供給するシラン系ガス供給手段と、
前記処理容器内へ窒化ガスを供給する窒化ガス供給手段と、
前記処理容器内へ不純物含有ガスを供給する不純物含有ガス供給手段と、
前記窒化ガスを活性化する活性化手段と、
前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されるように制御する制御手段と、
を備えたことを特徴とする成膜装置。
【請求項２０】
前記活性化手段は、前記処理容器に一体的に組み込まれていることを特徴とする請求項１８または１９記載の成膜装置。
【請求項２１】
前記活性化手段は、前記処理容器とは別体で形成されていることを特徴とする請求項１８または１９記載の成膜装置。
【請求項２２】
真空引き可能になされた処理容器内に、シラン系ガスと窒化ガスと不純物含有ガスとを供給して被処理体の表面に不純物含有シリコン窒化膜よりなる薄膜を形成するようにした成膜装置を用いて薄膜を形成するに際して、
前記シラン系ガスと前記窒化ガスとを交互に供給すると共に、前記不純物含有ガスを前記シリコン系ガスと同時に供給し、前記窒化ガスはプラズマにより活性化されるように前記成膜装置を制御するプログラムを記憶する記憶媒体。
【請求項２３】
真空引き可能になされた処理容器内に、シラン系ガスと窒化ガスと不純物含有ガスとを供給して被処理体の表面に不純物含有シリコン窒化膜よりなる薄膜を形成するようにした成膜装置を用いて薄膜を形成するに際して、
前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されるように前記成膜装置を制御するプログラムを記憶する記憶媒体。
【発明の詳細な説明】
【技術分野】
【０００１】
本発明は、半導体ウエハ等の被処理体に薄膜を形成する成膜方法、成膜装置及び上記成膜装置を制御するプログラムを記憶する記憶媒体に関する。
【背景技術】
【０００２】
一般に、半導体集積回路を製造するためにはシリコン基板等よりなる半導体ウエハに対して、成膜処理、エッチング処理、酸化処理、拡散処理、改質処理、自然酸化膜の除去処理等の各種の処理が行なわれる。これらの処理を特許文献１等に開示されている縦型の、いわゆるバッチ式の熱処理装置にて行う場合には、まず、半導体ウエハを複数枚、例えば２５枚程度収容できるカセットから、半導体ウエハを縦型のウエハボートへ移載してこれに多段に支持させる。このウエハボートは、例えばウエハサイズにもよるが３０〜１５０枚程度のウエハを載置できる。このウエハボートは、排気可能な処理容器内にその下方より搬入（ロード）された後、処理容器内が気密に維持される。そして、処理ガスの流量、プロセス圧力、プロセス温度等の各種のプロセス条件を制御しつつ所定の熱処理が施される。
【０００３】
ここで半導体製造工程における絶縁膜等について注目すると、一般的には、この絶縁膜に関してはＳｉＯ２ 膜が主として用いられていた。しかし、最近にあっては、半導体集積回路の更なる高集積化、高微細化の要請が強くなっている。このような状況下において、耐酸化膜、不純物の拡散防止膜、ゲート素子のサイドウォール膜等の絶縁膜としてシリコン窒化膜（Ｓｉ３ Ｎ４ 膜）が用いられている。このシリコン窒化膜は、不純物の拡散係数が低く、且つ酸化バリヤ性が高いことから、上述したような絶縁膜として非常に適している。
【０００４】
ところで、前述したような高集積化や高微細化の要請に加えて、今日においては動作速度の高速化も更に要請されている。この場合、上記したシリコン窒化膜は、誘電率が比較的高いことから、寄生容量が多く発生して電子の移動度を抑制したり、或いは電荷蓄積型のセンサに用いた場合には寄生容量によるバックグランドレベルの増加などの不都合が生じてきた。
そこで、ＣＶＤ法（Ｃｈｅｍｉｃａｌ  Ｖａｐｏｒ  Ｄｅｐｏｓｉｔｉｏｎ）により不純物としてボロン（Ｂ）を添加して形成したシリコン窒化膜が、上記不純物の拡散係数や酸化バリヤ性を先のシリコン窒化膜と同等に維持しつつ、誘電率を非常に小さくして寄生容量を大幅に抑制することが可能な絶縁膜として提案されている（特許文献１）。
【０００５】
【特許文献１】特開平６−３４９７４号公報
【発明の開示】
【発明が解決しようとする課題】
【０００６】
ところで、ＣＶＤ法によって形成された膜であって、上述したように不純物としてボロンが含有されたシリコン窒化膜（ＳｉＢＮ）は、不純物の拡散係数が低く、酸化バリヤ性が高く、しかも誘電率も非常に小さいことから絶縁膜として非常に優れている。しかしながら、ＣＶＤ法によるこのボロンが添加されたシリコン窒化膜は、比較的脆くなっていることから、エッチングに対する耐性、すなわちエッチング耐性が低くなってしまい、この結果、このボロンの添加されたシリコン窒化膜を形成した後に、後工程において、例えばドライエッチング工程を行った場合には、ボロン含有シリコン窒化膜が過度にエッチングされてしまう、という問題があった。
本発明は、以上のような問題点に着目し、これを有効に解決すべく創案されたものである。本発明の目的は、誘電率が非常に低く且つエッチング耐性が十分に大きな不純物含有シリコン窒化膜を形成することが可能な成膜方法、成膜装置及びこの成膜装置をコンピュータ制御するためのプログラムを記憶する記憶媒体を提供することにある。
【課題を解決するための手段】
【０００７】
請求項１に係る発明は、真空引き可能になされた処理容器内に、シラン系ガスと窒化ガスと不純物含有ガスとを供給して被処理体の表面に不純物含有シリコン窒化膜よりなる薄膜を形成する成膜方法において、前記シラン系ガスと前記窒化ガスとを交互に供給すると共に、前記不純物含有ガスを前記シラン系ガスと同時に供給し、前記窒化ガスはプラズマにより活性化されることを特徴とする成膜方法である。
このように、シラン系ガスと窒化ガスとを交互に供給すると共に、不純物含有ガスを前記シラン系ガスと同時に供給し、窒化ガスはプラズマにより活性化されるようにしたので、誘電率が非常に低く、且つエッチング耐性が十分に大きな不純物含有シリコン窒化膜を形成することができる。
【０００８】
この場合、例えば請求項２に規定するように、前記シラン系ガスの供給時と前記窒化ガスの供給時との間の間欠期間には、前記処理容器内は少なくとも不活性ガスパージされていること、或いは全てのガスの供給が停止されて真空引きされている。
また例えば請求項３に規定するように、前記窒化ガスは、前記処理容器内で高周波電力によって発生したプラズマによって活性化される。
また例えば請求項４に規定するように、前記窒化ガスの供給開始から所定の時間が経過した後に、前記高周波電力が印加される。
【０００９】
請求項５に係る発明は、真空引き可能になされた処理容器内に、シラン系ガスと窒化ガスと不純物含有ガスとを供給して被処理体の表面に不純物含有シリコン窒化膜よりなる薄膜を形成する成膜方法において、前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されることを特徴とする成膜方法である。
この場合、例えば請求項６に規定するように、前記窒化ガスが、前記シラン系ガス及び前記不純物含有ガスと同時供給される時には前記窒化ガスはプラズマにより活性化される。
【００１０】
また例えば請求項７に規定するように、前記３種類のガスの同時供給時と前記窒化ガスの単独供給時との間の間欠期間には、前記処理容器内は少なくとも不活性ガスパージされていること、或いは全てのガスの供給が停止されて真空引きされている。
また例えば請求項８に規定するように、前記窒化ガスは、前記処理容器内で高周波電力によって発生したプラズマによって活性化される。
また例えば請求項９に規定するように、前記窒化ガスを単独で供給する時には供給開始から所定の時間が経過した後に、前記高周波電力が印加される。
また例えば請求項１０に規定するように、前記薄膜の成膜時の温度は、３００℃〜７００℃の範囲内である。
【００１１】
また例えば請求項１１に規定するように、前記薄膜の成膜時の圧力は、１３Ｐａ（０．１Ｔｏｒｒ）〜１３３０Ｐａ（１０Ｔｏｒｒ）の範囲内である。
また例えば請求項１２に規定するように、前記不純物含有ガスの供給量を制御することにより、前記被処理体上に形成される前記不純物含有シリコン窒化膜に所望のストレスを付与する。
また例えば請求項１３に規定するように、前記不純物含有ガスの供給量は、前記ストレスが圧縮的なストレス（コンプレッシブストレス）になるように制御される。
また例えば請求項１４に規定するように、前記不純物含有ガスの供給量は、前記ストレスが引っ張り的なストレス（テンサイルストレス）になるように制御される。
また例えば請求項１５に規定するように、前記処理容器が、直径３００ｍｍの被処理体を複数枚処理することができる大きさの場合には、前記不純物含有ガスの供給量は１〜１５ｓｃｃｍの範囲内である。
【００１２】
また例えば請求項１６に規定するように、前記シラン系ガスは、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスであり、前記窒化ガスは、アンモニア［ＮＨ３ ］、窒素［Ｎ２ ］、一酸化二窒素［Ｎ２ Ｏ］、一酸化窒素［ＮＯ］よりなる群より選択される１以上のガスである。
また例えば請求項１７に規定するように、前記不純物含有ガスは、ＢＣｌ３ 、Ｂ２ Ｈ６ 、ＢＦ３ 、Ｂ（ＣＨ３ ）３ よりなる群より選択される１以上のボロン含有ガスである。
【００１３】
請求項１８に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へ成膜用のシラン系ガスを供給するシラン系ガス供給手段と、前記処理容器内へ窒化ガスを供給する窒化ガス供給手段と、前記処理容器内へ不純物含有ガスを供給する不純物含有ガス供給手段と、前記窒化ガスを活性化する活性化手段と、前記シラン系ガスと前記窒化ガスとを交互に供給すると共に、前記不純物含有ガスを前記シリコン系ガスと同時に供給し、前記窒化ガスをプラズマにより活性化するように制御する制御手段と、を備えたことを特徴とする成膜装置である。
【００１４】
請求項１９に係る発明は、被処理体に対して所定の薄膜を形成するための成膜装置において、真空引き可能になされた縦型の筒体状の処理容器と、前記被処理体を複数段に保持して前記処理容器内に挿脱される保持手段と、前記処理容器の外周に設けられる加熱手段と、前記処理容器内へ成膜用のシラン系ガスを供給するシラン系ガス供給手段と、前記処理容器内へ窒化ガスを供給する窒化ガス供給手段と、前記処理容器内へ不純物含有ガスを供給する不純物含有ガス供給手段と、前記窒化ガスを活性化する活性化手段と、前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されるように制御する制御手段と、を備えたことを特徴とする成膜装置である。
【００１５】
この場合、例えば請求項２０に規定するように、前記活性化手段は、前記処理容器に一体的に組み込まれている。
或いは、例えば請求項２１に規定するように、前記活性化手段は、前記処理容器とは別体で形成されている。
請求項２２に係る発明は、真空引き可能になされた処理容器内に、シラン系ガスと窒化ガスと不純物含有ガスとを供給して被処理体の表面に不純物含有シリコン窒化膜よりなる薄膜を形成するようにした成膜装置を用いて薄膜を形成するに際して、前記シラン系ガスと前記窒化ガスとを交互に供給すると共に、前記不純物含有ガスを前記シリコン系ガスと同時に供給し、前記窒化ガスはプラズマにより活性化されるように前記成膜装置を制御するプログラムを記憶する記憶媒体である。
【００１６】
請求項２３に係る発明は、真空引き可能になされた処理容器内に、シラン系ガスと窒化ガスと不純物含有ガスとを供給して被処理体の表面に不純物含有シリコン窒化膜よりなる薄膜を形成するようにした成膜装置を用いて薄膜を形成するに際して、前記シラン系ガスと前記不純物含有ガスとを同時に、且つ間欠的に供給し、前記窒化ガスを前記シラン系ガス及び不純物含有ガスと同時に供給すると共に、前記シラン系ガス及び不純物含有ガスの供給停止の期間の途中で前記窒化ガスを単独で供給し、前記窒化ガスを単独で供給する時に前記窒化ガスはプラズマにより活性化されるように前記成膜装置を制御するプログラムを記憶する記憶媒体である。
【発明の効果】
【００１７】
本発明に係る成膜方法、成膜装置及び記憶媒体によれば、次のように優れた作用効果を発揮することができる。
シラン系ガスと窒化ガスとを交互に供給すると共に、不純物含有ガスを前記シラン系ガスと同時に供給し、窒化ガスはプラズマにより活性化されるようにしたので、誘電率が非常に低く、且つエッチング耐性が十分に大きな不純物含有シリコン窒化膜を形成することができる。
【発明を実施するための最良の形態】
【００１８】
以下に、本発明に係る成膜方法、成膜装置及び記憶媒体の一実施例を添付図面に基づいて詳述する。
図１は本発明の係る成膜装置の一例を示す縦断面構成図、図２は成膜装置（加熱手段は省略）を示す横断面構成図、図３は本発明の成膜方法の第１実施例における各種のガスの供給のタイミングとＲＦ（高周波）の印加のタイミングを示すタイミングチャートである。尚、ここではシラン系ガスとしてジクロロシラン（ＤＣＳ）を用い、窒化ガスとしてアンモニアガス（ＮＨ３ ）を用い、不純物含有ガスとしてＢＣｌ３ ガスを用い、上記ＮＨ３ ガスをプラズマにより活性化して不純物としてボロンの含有（ドープ）されたボロン含有シリコン窒化膜（ＳｉＢＮ）を成膜する場合を例にとって説明する。
【００１９】
図示するように、プラズマを形成することができるこの成膜装置２は、下端が開口された有天井の円筒体状の処理容器４を有している。この処理容器４の全体は、例えば石英により形成されており、この処理容器４内の天井には、石英製の天井板６が設けられて封止されている。また、この処理容器４の下端開口部には、例えばステンレススチールにより円筒体状に成形されたマニホールド８がＯリング等のシール部材１０を介して連結されている。
上記処理容器４の下端は、上記マニホールド８によって支持されており、このマニホールド８の下方より多数枚の被処理体としての半導体ウエハＷを多段に載置した保持手段としての石英製のウエハボート１２が昇降可能に挿脱自在になされている。本実施例の場合において、このウエハボート１２の支柱１２Ａには、例えば５０〜１００枚程度の直径が３００ｍｍのウエハＷを略等ピッチで多段に支持できるようになっている。
【００２０】
このウエハボート１２は、石英製の保温筒１４を介してテーブル１６上に載置されており、このテーブル１６は、マニホールド８の下端開口部を開閉する例えばステンレススチール製の蓋部１８を貫通する回転軸２０上に支持される。
そして、この回転軸２０の貫通部には、例えば磁性流体シール２２が介設され、この回転軸２０を気密にシールしつつ回転可能に支持している。また、蓋部１８の周辺部とマニホールド８の下端部には、例えばＯリング等よりなるシール部材２４が介設されており、処理容器４内のシール性を保持している。
上記した回転軸２０は、例えばボートエレベータ等の昇降機構（図示せず）に支持されたアーム２６の先端に取り付けられており、ウエハボート１２及び蓋部１８等を一体的に昇降して処理容器４内へ挿脱できるようになされている。尚、上記テーブル１６を上記蓋部１８側へ固定して設け、ウエハボート１２を回転させることなくウエハＷの処理を行うようにしてもよい。
【００２１】
このマニホールド８には、処理容器４内の方へプラズマ化される窒化ガスとして、例えばアンモニア（ＮＨ３ ）ガスを供給する窒化ガス供給手段２８と、成膜ガスであるシラン系ガスとして例えばＤＣＳ（ジクロロシラン）ガスを供給するシラン系ガス供給手段３０と、不純物含有ガスとして例えばボロン（Ｂ）の含有された不純物含有ガス供給手段３１と、パージガスとして不活性ガス、例えばＮ２ ガスを供給するパージガス供給手段３２とが設けられる。具体的には、上記窒化ガス供給手段２８は、上記マニホールド８の側壁を内側へ貫通して上方向へ屈曲されて延びる石英管よりなる窒化ガス分散ノズル３４を有している。この窒化ガス分散ノズル３４には、その長さ方向に沿って複数（多数）のガス噴射孔３４Ａが所定の間隔を隔てて形成されており、各ガス噴射孔３４Ａから水平方向に向けて略均一にアンモニアガスを噴射できるようになっている。
【００２２】
また同様に上記シラン系ガス供給手段３０も、上記マニホールド８の側壁を内側へ貫通して上方向へ屈曲されて延びる石英管よりなるシラン系ガス分散ノズル３６を有している。上記シラン系ガス分散ノズル３６には、その長さ方向に沿って複数（多数）のガス噴射孔３６Ａが所定の間隔を隔てて形成されており、各ガス噴射孔３６Ａから水平方向に向けて略均一にシラン系ガスであるＤＣＳガスを噴射できるようになっている。また同様に不純物含有ガス供給手段３１も、上記マニホールド８の側壁を内側へ貫通して上方向へ屈曲されて延びる石英管よりなる不純物含有ガス分散ノズル３７を有している。この不純物含有ガス分散ノズル３７には、その長さ方向に沿って複数（多数）のガス噴射孔３７Ａ（図２参照）が所定の間隔を隔てて形成されており、各ガス噴射孔３７Ａから水平方向に向けて略均一にＢＣｌ３ ガスを噴射できるようになっている。
【００２３】
また同様に上記パージガス供給手段３２は、上記マニホールド８の側壁を貫通して設けたガスノズル３８を有している。上記各ノズル３４、３６、３７、３８には、それぞれのガス通路４２、４４、４５、４６が接続されている。そして、各ガス通路４２、４４、４５、４６には、それぞれ開閉弁４２Ａ、４４Ａ、４５Ａ、４６Ａ及びマスフローコントローラのような流量制御器４２Ｂ、４４Ｂ、４５Ｂ、４６Ｂが介設されており、ＮＨ３ ガス、ＤＣＳガス、ＢＣｌ３ ガス及びＮ２ ガスをそれぞれ流量制御しつつ供給できるようになっている。これらの各ガスの供給、供給停止、ガス流量の制御及び後述する高周波のオン・オフ制御等は例えばマイクロコンピュータ等よりなる制御手段４８により行われる。そして、この制御手段４８は、この成膜装置２の全体の動作も制御することになる。またこの制御手段４８は、上記各種ガスの供給や供給停止の制御、高周波のオン・オフ制御及び装置全体の動作を制御するためのプログラムを記憶する例えばフロッピディスクやフラッシュメモリ等の記憶媒体４９を有している。
【００２４】
そして、上記処理容器４の側壁の一部には、その高さ方向に沿ってプラズマを発生させて窒化ガスを活性化させる活性化手段５０が形成されると共に、この活性化手段５０に対向する処理容器４の反対側には、この内部雰囲気を真空排気するために処理容器４の側壁を、例えば上下方向へ削りとることによって形成した細長い排気口５２が設けられている。具体的には、上記活性化手段５０は、上記処理容器４の側壁を上下方向に沿って所定の幅で削りとることによって上下に細長い開口５４を形成し、この開口５４をその外側より覆うようにして断面凹部状になされた上下に細長い例えば石英製のプラズマ区画壁５６を容器外壁に気密に溶接接合することにより形成されている。これにより、この処理容器４の側壁の一部を凹部状に外側へ窪ませることにより一側が処理容器４内へ開口されて連通された活性化手段５０が一体的に形成されることになる。すなわちプラズマ区画壁５６の内部空間は、上記処理容器４内に一体的に連通された状態となっている。上記開口５４は、ウエハボート１２に保持されている全てのウエハＷを高さ方向においてカバーできるように上下方向に十分に長く形成されている。
【００２５】
そして、上記プラズマ区画壁５６の両側壁の外側面には、その長さ方向（上下方向）に沿って互いに対向するようにして細長い一対のプラズマ電極５８が設けられると共に、このプラズマ電極５８にはプラズマ発生用の高周波電源６０が給電ライン６２を介して接続されており、上記プラズマ電極５８に例えば１３．５６ＭＨｚの高周波電圧を印加することによりプラズマを発生し得るようになっている。尚、この高周波電圧の周波数は１３．５６ＭＨｚに限定されず、他の周波数、例えば４００ｋＨｚ等を用いてもよい。
そして、上記処理容器４内を上方向に延びていく窒化ガス分散ノズル３４は途中で処理容器４の半径方向外方へ屈曲されて、上記プラズマ区画壁５６内の一番奥（処理容器４の中心より一番離れた部分）に位置され、この一番奥の部分に沿って上方に向けて起立させて設けられている。従って、高周波電源６０がオンされている時に上記窒化ガス分散ノズル３４のガス噴射孔３４Ａから噴射されたアンモニアガスはここで活性化されて処理容器４の中心に向けて拡散しつつ流れるようになっている。
【００２６】
そして上記プラズマ区画壁５６の外側には、これを覆うようにして例えば石英よりなる絶縁保護カバー６４が取り付けられている。また、この絶縁保護カバー６４の内側部分には、図示しない冷媒通路が設けられており、冷却された窒素ガスを流すことにより上記プラズマ電極５８を冷却し得るようになっている。
そして上記プラズマ区画壁５６の開口５４の外側近傍、すなわち開口５４の外側（処理容器４内）の両側には、上記シラン系ガス分散ノズル３６と不純物含有ガス分散ノズル３７とがそれぞれ片側ずつに起立させて設けられており、各ノズル３６、３７に設けた各ガス噴射孔３６Ａ、３７Ａより処理容器４の中心方向に向けてシラン系ガスとＢＣｌ３ ガスとをそれぞれ噴射し得るようになっている。
【００２７】
一方、上記開口５４に対向させて設けた排気口５２には、これを覆うようにして石英よりなる断面コ字状に成形された排気口カバー部材６６が溶接により取り付けられている。この排気口カバー部材６６は、上記処理容器４の側壁に沿って上方に延びており、処理容器４の上方のガス出口６８より図示しない真空ポンプ等を介設した真空排気系により真空引きされる。そして、この処理容器４の外周を囲むようにしてこの処理容器４及びこの内部のウエハＷを加熱する筒体状の加熱手段７０が設けられている。
【００２８】
＜第１実施例＞
次に、以上のように構成された成膜装置を用いて行なわれるプラズマによる成膜方法（いわゆるＡＬＤ成膜）について説明する。ここでは成膜処理として、ウエハ表面に低温で間欠的にプラズマを用いて不純物としてボロン（Ｂ）が含有されたボロン含有シリコン窒化膜（ＳｉＢＮ）を形成する場合を例にとって説明する。すなわち、本発明方法の第１実施例では、上記シラン系ガスであるＤＣＳガスと上記窒化ガスであるアンモニアガスとを交互に供給すると共に、上記不純物含有ガスである窒素ガスを上記シラン系ガス（ＤＣＳガス）と同時に供給し、上記窒化ガスはプラズマにより活性化させるようにしている。
まず、常温の多数枚、例えば５０〜１００枚の３００ｍｍサイズのウエハＷが載置された状態のウエハボート１２を予め所定の温度になされた処理容器４内にその下方より上昇させてロードし、蓋部１８でマニホールド８の下端開口部を閉じることにより容器内を密閉する。
【００２９】
そして処理容器４内を真空引きして所定のプロセス圧力に維持すると共に、加熱手段７０への供給電力を増大させることにより、ウエハ温度を上昇させてプロセス温度を維持し、上記ＤＣＳガスとＮＨ３ ガスとをシラン系ガス供給手段３０及び窒化ガス供給手段２８からそれぞれ交互に間欠的に供給すると共に、不純物含有ガス供給手段３１からＢＣｌ３ ガスを上記ＤＣＳガスと同時に供給し、回転しているウエハボート１２に支持されているウエハＷの表面にボロン含有シリコン窒化膜（ＳｉＢＮ）を形成する。この際、ＮＨ３ ガスを単独で供給する時に、全供給時間に亘って、或いは全供給時間の一部において高周波電源（ＲＦ電源）６０をオンしてプラズマを立てるようにする。
【００３０】
具体的には、ＮＨ３ ガスは窒化ガス分散ノズル３４の各ガス噴射孔３４Ａから水平方向へ噴射され、また、ＤＣＳガスはシラン系ガス分散ノズル３６の各ガス噴射孔３６Ａから水平方向へ噴射され、またＢＣｌ３ は不純物含有ガス分散ノズル３７の各ガス噴射孔３７Ａから水平方向へ噴射され、各ガスが反応してボロン含有シリコン窒化膜（ＳｉＢＮ）が形成される。この場合、上記各ガスは、連続的に供給されるのではなく、図３に示すように互いにタイミングを同じにして、或いはタイミングをずらして供給する。そして、タイミングをずらしたガス同士は、間に間欠期間（パージ期間）７２を挟んで交互に間欠的に繰り返し供給され、ボロン含有シリコン窒化膜の薄膜を一層ずつ繰り返し積層する。すなわち、図３（Ａ）及び図３（Ｂ）に示すように、ＤＣＳとＢＣｌ３ とは常に同時に、共通のタイミングで間欠的に供給される。これに対して、図３（Ｃ）に示すようにＮＨ３ は上記ＤＣＳ、ＢＣｌ３ ガスの供給休止期間の略中央にて単独で供給される。また間欠期間７２においては真空引きが継続されて容器内に残留するガスを排除している。そして、ＮＨ３ ガスを単独で流す時には、図３（Ｄ）に示すようにＲＦ電源がオンされてプラズマが立てられて、供給されるＮＨ３ ガスを活性化して活性種等が作られ、反応（分解）が促進される。
【００３１】
この場合、ＮＨ３ ガスの供給期間の全期間に亘ってＲＦ電源をオンしてもよいし、図３（Ｄ）に示すようにＮＨ３ ガスの供給開始から所定の時間Δｔが経過した後に、ＲＦ電源をオンするようにしてもよい。この所定の時間ΔｔとはＮＨ３ ガスの流量が安定するまでの時間であり、例えば５秒程度である。このように、ＮＨ３ ガスの流量が安定化した後にＲＦ電源をオンすることにより、ウエハＷの面間方向（高さ方向）における活性種の濃度均一性を向上できる。また間欠期間７２では、不活性ガスであるＮ２ ガスを処理容器４内へ供給して残留ガスを排除するようにしてもよいし（不活性ガスパージ）、或いは、全てのガスの供給を停止したまま真空引きを継続して行うことにより（バキュームとも称す）、処理容器４内の残留ガスを排除するようにしてもよい。更には、間欠期間７２の前半はバキュームを行い、後半は不活性ガスパージを行うようにしてもよい。
【００３２】
この場合、吸着工程であるＤＣＳ及びＢＣｌ３ ガスの供給期間Ｔ１は１０秒程度、反応工程（窒化工程）である単独のＮＨ３ ガスの供給期間Ｔ２は１０秒程度、パージ期間である間欠期間７２の長さＴ３は５〜１５秒程度、ＲＦ電源のオン時間Ｔ４は５秒程度であるが、これらの各時間は単に一例を示したに過ぎず、この数値に限定されない。通常、１サイクルによって形成される膜厚は１．１〜１．３Å／サイクル程度であるので、目標膜厚が例えば７００Åであるならば、６００サイクル程度繰り返し行うことになる。上記のように成膜処理を行うことにより、形成されるボロン窒化膜の誘電率を非常に低くでき、且つそのドライエッチング時のエッチング耐性を大幅に向上させることができる。
その理由は、次のように考えられる。すなわち、一般的にはシリコン窒化膜にボロンを添加するとエッチング耐性は劣化するが、上記実施例のように、ＮＨ３ ガスの供給時にプラズマでＮＨ３ ガスを活性化させると窒化が促進される結果、Ｓｉ−Ｈ結合が減少してエッチング耐性の強いＳｉ−Ｎ結合が増加するからであると考えられる。
【００３３】
ここで上記成膜処理のプロセス条件について説明すると、ＤＣＳガスの流量は５０〜３０００ｓｃｃｍの範囲内、例えば１０００ｓｃｃｍ（１ｓｌｍ）であり、ＮＨ３ ガスの流量は５００〜５０００ｓｃｃｍの範囲内、例えば１０００ｓｃｃｍであり、ＢＣｌ３ ガスの流量は１〜１００ｓｃｃｍの範囲内、例えば４ｓｃｃｍである。またプロセス温度はＣＶＤ成膜処理よりも低い温度であり、具体的には３００〜７００℃の範囲内、好ましくは５５０〜６３０℃の範囲内である。このプロセス温度が３００℃よりも低いと、反応が生ぜずにほとんど膜が堆積せず、また７００℃よりも高い場合には、膜質の劣るＣＶＤによる堆積膜が形成されてしまうのみならず、前工程ですでに形成されている金属膜等に熱的ダメージを与えてしまう。
またプロセス圧力は１３Ｐａ（０．１Ｔｏｒｒ）〜１３３０Ｐａ（１０Ｔｏｒｒ）の範囲内、好ましくは４０Ｐａ（０．３Ｔｏｒｒ）〜２６６Ｐａ（２Ｔｏｒｒ）の範囲内であり、例えば吸着工程では１Ｔｏｒｒ、プラズマを用いる窒化工程では０．３Ｔｏｒｒである。プロセス圧力が１３Ｐａよりも小さい場合には、成膜レートが実用レベル以下になり、また１３３０Ｐａよりも大きい場合には、プラズマが十分に立たなくなってしまう。
【００３４】
次に、実際に上述したようなボロン含有シリコン窒化膜（ＳｉＢＮ）を作成して評価を行ったので、その評価結果について説明する。
＜ＢＣｌ３ ガスの流量と誘電率との関係＞
まず最初にＢＣｌ３ の流量とＳｉＢＮ膜の誘電率との関係を検討した。図４はＢＣｌ３ ガスの流量と誘電率との関係を示すグラフである。プロセス温度は、５５０℃、６００℃及び６３０℃の３種類について行った。またＢＣｌ３ ガスは０〜８ｓｃｃｍまで変化させている。
図４に示すように、プロセス温度に関係なく、ＢＣｌ３ ガスの流量を増加する程、すなわちＳｉＢＮ膜中のボロン濃度を高くするに従って、誘電率が低下しており、この結果、ボロン濃度が高い程、誘電率が小さくなって寄生容量を低下できることが確認できた。尚、誘電率の好ましい値は５以下である。
【００３５】
＜ＳｉＢＮ膜の屈折率と誘電率との関係＞
図５はＳｉＢＮ膜の屈折率と誘電率との関係を示すグラフであり、このグラフより屈折率が２から１．７程度へ小さくなる程、誘電率は７から４程度へ小さくなる関係を有している。
＜屈折率とエッチングレートとの関係＞
図６は屈折率とエッチングレートとの関係を示すグラフである。ここでは３種類のエッチング液、すなわち純水［ＤＩＷ］、希硫酸溶液［ＳＰＭ］（Ｈ２ ＳＯ４ ：Ｈ２ Ｏ２ ＝４：１）及び希フッ酸溶液［ＤＨＦ］（ＨＦ：Ｈ２ Ｏ＝１：９９）を用いた。
尚、ＤＩＷについては６０℃で２０分のエッチング処理を行い、ＳＰＭについては１００℃で２分のエッチング処理を行い、ＤＨＦについては２３℃で５分のエッチング処理を行い、それぞれ１分間で削られるエッチングレートを求めた。また図中に、各エッチング液に対する耐性の許容上限値を示した。すなわち、ＤＨＦに対する許容上限値は２０Å／ｍｉｎ、ＳＰＭに対する許容上限値は１０Å／ｍｉｎ、ＤＩＷに対する許容上限値は５Å／ｍｉｎである。
【００３６】
図６から明らかなように、屈折率が１．８５程度のところでエッチングレートの大きな変動はあるが、屈折率が小さくなる程、すなわち、ボロン含有量が多くなって誘電率が小さくなる程（図４及び図５参照）、エッチングレートが次第に劣化していくのが判る。しかし、屈折率が略１．７５においてＳＰＭエッチング液を使用した場合を除き、上記２種類のエッチング液に対してそれぞれが許容上限値よりも低い値となっており、エッチング液に対してエッチング耐性が十分であることが確認できた。
【００３７】
＜ＢＣｌ３ の流量とエッチングレートとの関係＞
図７はＢＣｌ３ の流量とエッチングレートとの関係を示すグラフである。ここでは図６に示す場合と同じ３種類のエッチング液、すなわち純水［ＤＩＷ］、希硫酸溶液［ＳＰＭ］、希フッ酸溶液［ＤＨＦ］を用いている。従って、各流量について３つのエッチングレートが対応して記載されており、それぞれ左から右に向かってＤＩＷに対するエッチングレート、ＳＰＭに対するエッチングレート、ＤＨＦに対するエッチングレートの順で記載されている。
また図中の右側には、基準値としてＣＶＤにより形成されたＳｉＮ膜（ボロンはノンドープ）のエッチングレートを記載している。尚、図中の左側のＢＣｌ３ が”０”ｓｃｃｍの場合は、ＡＬＤ法により成膜されたＳｉＮ膜（ボロンはノンドープ）のエッチングレートを示すことになる。
【００３８】
また、この場合の各エッチング液に対する許容上限値は、図６において説明した場合と同じであり、ＤＨＦは２０Å／ｍｉｎ、ＳＰＭは１０Å／ｍｉｎ、ＤＩＷは５Å／ｍｉｎである。さて、図７から明らかなように、ＢＣｌ３ の流量を１から８ｓｃｃｍへ増加するに従って、ＤＨＦ、ＳＰＭ、ＤＩＷに対する各エッチングレートは少しずつ大きくなっており、例えばＤＨＦの場合には５．５Å／ｍｉｎから６．５Å／ｍｉｎ程度まで増加し、ＳＰＭの場合には０．２Å／ｍｉｎから１．４Å／ｍｉｎ程度まで増加し、またＤＩＷの場合には０．１Å／ｍｉｎから０．２Å／ｍｉｎ程度まで増加している。しかしながら、各エッチングレートはＤＨＦ、ＳＰＭ、ＤＩＷの上記した各許容上限値よりもかなり小さいものであり、従って、全てのＳｉＢＮ膜は、そのエッチング耐性が十分に高いものであることが確認できた。また参考のためにステップカバレジについても評価したところ、９７〜１０５％の値を示しており、十分に高いことが確認できた。
【００３９】
＜第２実施例＞
次に本発明方法の第２実施例について説明する。
図８は本発明の成膜方法の第２実施例における各種のガスの供給のタイミングとＲＦ（高周波）の印加のタイミングを示すタイミングチャート、図９は第１及び第２実施例における成膜レートと改善率を示すグラフである。
図３に示した第１実施例においては、ＤＣＳガスとＢＣｌ３ ガスとを同時に間欠供給する場合において、これらの両ガスの供給休止期間の途中でＮＨ３ ガスを単独で供給するようにしているが、この第２実施例では、ＮＨ３ ガスを上記単独供給に加え、ＤＣＳガスとＢＣｌ３ ガスの同時供給の時もこのＮＨ３ ガスを同時に加えるようにしている。その他の点については、第１実施例の場合と全く同じである。
【００４０】
すなわち、ここでは上記シラン系ガスであるＤＣＳガスと上記不純物含有ガスであるＢＣｌ３ とを同時に、且つ間欠的に供給し、上記窒化ガスであるＮＨ３ ガスを上記シラン系ガス及び不純物含有ガスと同時に供給すると共に、上記シラン系ガス及び不純物含有ガスの供給停止の期間の途中で上記窒化ガスを単独で供給し、上記窒化ガスを単独で供給する時に上記窒化ガスはプラズマにより活性化される。
上記のように、ＤＣＳガス及びＢＣｌ３ ガスの両ガスの供給と同時にＮＨ３ ガスも供給することにより、上記ＤＣＳガス及びＢＣｌ３ ガスのウエハ表面への吸着が促進されるので、ボロン（Ｂ）のドーピング量も増加して成膜速度（成膜レート）を上げることができる。
【００４１】
ここで上記ＤＣＳガス及びＢＣｌ３ ガスの両ガスの供給と同時に供給するＮＨ３ ガスの供給量は、過度に多くしないようにし、例えばＤＣＳガスの供給量以下の量とする。この時のＮＨ３ ガスの供給量が多過ぎると、塩化アンモニウムが多量に発生して排気系の配管が詰まったり、塩化アンモニウムのパーティクルが発生したり、更には、発生する塩化アンモニウムとＢＣｌ３ とが簡単に反応することから、Ｓｉを含まない、或いはＳｉ成分が非常に少ないＢＮ膜が形成されてしまう。また逆に、ＮＨ３ ガスの供給量が少な過ぎると、ＮＨ３ ガスを同時供給することの効果が非常に少なくなってしまう。
またＮＨ３ ガスをＤＣＳガス及びＢＣｌ３ ガスと同時に供給する際にも、このＮＨ３ ガスをプラズマにより活性化するようにしてもよい（図８（Ｄ）中で一点鎖線で示す）。これによれば、ＤＣＳガス及びＢＣｌ３ ガスのウエハ表面への吸着をより促進させることができるので、その分、成膜レートを更に向上させることができる。
【００４２】
ここで成膜レートについて第１実施例と第２実施例の評価を行ったので、その評価結果について説明する。この評価実験を行った時の各種ガスの流量、プロセス圧力及びプロセス温度等のプロセス条件は先の第１実施例の場合と同じである。そして、第２実施例において、ＤＣＳガスとＢＣｌ３ ガスの両ガスと同時に供給する時のＮＨ３ ガスの供給量は、ＤＣＳガスの供給量の１／１０である１００ｓｃｃｍに設定している。
図９から明らかなように、ウエハボート中のウエハ載置位置を示すＴＯＰ（上段）、ＣＴＲ（中段）及びＢＴＭ（下段）の各位置において、成膜レートは第１実施例よりも第２実施例の方が全て高くなっており、成膜レート（Å／サイクル）が改善されていることが確認できた。具体的な成膜レートの改善率（増加率）は、ＴＯＰの位置で１６１％、ＣＴＲの位置で１６１％、ＢＴＭの位置で１５２％であり、全てのウエハ載置位置において成膜レートを大幅に増加して高い改善率を得られることが確認できた。
【００４３】
上記各実施例では、不純物含有シリコン窒化膜に関して主として誘電率やエッチングレートに着目して説明したが、この他に素子の高速動作に大きな影響を与える電子の移動度（モビリティ）についても考察する必要がある。
上記した電子の移動度を高めるためには、不純物含有シリコン窒化膜にストレスを与えるのが好ましいが、この場合、ストレスには引っ張り的なストレス（テンサイルストレス）と圧縮的なストレス（コンプレッシブストレス）とがある。
【００４４】
ここで図１０はＮＭＯＳとＰＭＯＳのトランジスタの概略構成図を示し、図中、矢印は圧力の方向を表している。図１０（Ａ）に示すように、例えばＮＭＯＳ素子の場合には、トランジスタのチャネルにコンプレッシブストレスが印加されるのが好ましい。この場合、トランジスタのカバー膜は高テンサイルストレスの膜により作られる。また、図１０（Ｂ）に示すように、ＰＭＯＳ素子の場合には、トランジスタのチャネルにテンサイルストレスが印加されるのが好ましい。この場合、トランジスタのカバー膜は高コンプレッシブストレスの膜により作られる。しかし、従来はコンプレッシブストレスの不純物含有シリコン窒化膜を形成するのが困難であり、またストレス自体の大きさも制御するのが困難であった。
【００４５】
しかしながら、本発明者等の研究により、成膜時に供給する不純物含有ガスの供給量を制御することにより、上記不純物含有シリコン窒化膜のストレスの大きさ及びストレスの種類を制御できることが判明した。
すなわち、上記第１及び第２実施例において、前記不純物含有ガスの供給量を制御することにより、前記被処理体上に形成される前記不純物含有シリコン窒化膜に所望のストレスを付与することができる。
この場合、不純物含有ガスの供給量を、特定の領域に適宜変化させることによって、不純物含有シリコン窒化膜に付与するストレスの種類を、コンプレッシブストレスとテンサイルストレスとのいずれかに設定することができる。
【００４６】
ここで、実際に不純物含有ガスであるＢＣｌ３ の流量を種々変更した時に形成された不純物含有シリコン窒化膜のストレスの変化を測定したので、その測定結果について図１１を参照して説明する。
図１１（Ａ）はプロセス温度が５５０℃の場合を示し、図１１（Ｂ）はプロセス温度が６３０℃の場合を示す。また図１１において、縦軸の”＋”側はテンサイルストレスを示し、”−”側はコンプレッシブストレスを示す。この時のＤＣＳガスの流量は１０００ｓｃｃｍ、ＮＨ３ ガスの流量は１０００ｓｃｃｍである。
【００４７】
まず、図１１（Ａ）に示す場合、ＢＣｌ３ ガスの流量を、０、８、１５ｓｃｃｍにそれぞれ設定した時のストレスを示す。この図１１（Ａ）から明らかなように、ＢＣｌ３ ガスの流量が”０”の時は（不純物のドープなし）、ストレスが１１４３ＭＰａとなって非常に高い。これに対して、ＢＣｌ３ ガスの流量を８、１５ｓｃｃｍという具合に増加すると、ストレス（テンサイル）は１３５、１１１ＭＰａという具合に順次低下している。従って、ＢＣｌ３ ガスの流量を適宜選択することにより、所望する大きさのストレス（テンサイル）を不純物含有シリコン窒化膜に付与できることが判明する。
【００４８】
また図１１（Ｂ）に示す場合は、ＢＣｌ３ ガスの流量を、１、２、４、８ｓｃｃｍにそれぞれ設定した時のストレスを示す。この図１１（Ｂ）から明らかなように、ＢＣｌ３ ガスの流量を増加して行くと、ストレスが２２０、１１３、７６ＭＰａという具合に順次減少し、そして、８ｓｃｃｍの時には、ストレスは−７８ＭＰａとなって、ストレスの種類はテンサイルからコンプレッシブへと転換していることが判明する。このように、プロセス温度６３０℃の時には、ＢＣｌ３ ガスの流量により、ストレスの大きさのみならず、ストレスの種類（方向）も制御できることが判明する。
尚、上述したプロセス温度及びガス流量は、それぞれ単に一例を示したに過ぎず、必要に応じてそれぞれ種々変更して最適なストレスの大きさ及びストレスの種類（方向）を選択することができる。
【００４９】
また上記各実施例では、シラン系ガスとしてＤＣＳガスを用いたが、これに限定されず、ジクロロシラン（ＤＣＳ）、ヘキサクロロジシラン（ＨＣＤ）、モノシラン［ＳｉＨ４ ］、ジシラン［Ｓｉ２ Ｈ６ ］、ヘキサメチルジシラザン（ＨＭＤＳ）、テトラクロロシラン（ＴＣＳ）、ジシリルアミン（ＤＳＡ）、トリシリルアミン（ＴＳＡ）、ビスターシャルブチルアミノシラン（ＢＴＢＡＳ）よりなる群より選択される１以上のガスを用いることができる。
また、上記各実施例では、窒化ガスとしてＮＨ３ ガスを用いたが、これに限定されず、アンモニア［ＮＨ３ ］、窒素［Ｎ２ ］、一酸化二窒素［Ｎ２ Ｏ］、一酸化窒素［ＮＯ］よりなる群より選択される１以上のガスを用いることができる。
また、上記各実施例では、不純物含有ガスとしてＢＣｌ３ ガスを用いたが、これに限定されず、ＢＣｌ３ 、Ｂ２ Ｈ６ 、ＢＦ３ 、Ｂ（ＣＨ３ ）３ よりなる群より選択される１以上のガスを用いることができる。
【００５０】
また更に、ここでは成膜装置２として、プラズマを形成する活性化手段５０を処理容器４に一体的に組み込んだ装置例について説明したが、これに限定されず、この活性化手段５０を処理容器４とは別体で設け、ＮＨ３ ガスを処理容器４の外で予め活性化（いわゆるリモートプラズマ）、その活性化ＮＨ３ ガスを処理容器４内へ供給するようにしてもよい。
また被処理体としては、半導体ウエハに限定されず、ガラス基板、ＬＣＤ基板、セラミック基板等にも本発明を適用することができる。
【図面の簡単な説明】
【００５１】
【図１】本発明の係る成膜装置の一例を示す縦断面構成図である。
【図２】成膜装置（加熱手段は省略）を示す横断面構成図である。
【図３】本発明の成膜方法の第１実施例における各種のガスの供給のタイミングとＲＦ（高周波）の印加のタイミングを示すタイミングチャートである。
【図４】ＢＣｌ３ ガスの流量と誘電率との関係を示すグラフである。
【図５】ＳｉＢＮ膜の屈折率と誘電率との関係を示すグラフである。
【図６】屈折率とエッチングレートとの関係を示すグラフである。
【図７】ＢＣｌ３ の流量とエッチングレートとの関係を示すグラフである。
【図８】本発明の成膜方法の第２実施例における各種のガスの供給のタイミングとＲＦ（高周波）の印加のタイミングを示すタイミングチャートである。
【図９】第１及び第２実施例における成膜レートと改善率を示すグラフである。
【図１０】ＮＭＯＳとＰＭＯＳのトランジスタを示す概略構成図である。
【図１１】不純物含有ガスであるＢＣｌ３ の流量を種々変更した時に形成された不純物含有シリコン窒化膜のストレスの変化を示すグラフである。
【符号の説明】
【００５２】
２  成膜装置
４  処理容器
１２  ウエハボート（供給手段）
２８  窒化ガス供給手段
３０  シラン系ガス供給手段
３１  不純物含有ガス供給手段
３２  パージガス供給手段
３４  窒化ガス分散ノズル
３６  シラン系ガス分散ノズル
３７  不純物含有ガス分散ノズル
４８  制御手段
５０  活性化手段
５８  プラズマ電極
６０  高周波電源
７０  加熱手段
Ｗ  半導体ウエハ（被処理体）
【図１】
2006270016.tif 000003
【図２】
2006270016.tif 000004
【図３】
2006270016.tif 000005
【図４】
2006270016.tif 000006
【図５】
2006270016.tif 000007
【図６】
2006270016.tif 000008
【図７】
2006270016.tif 000009
【図８】
2006270016.tif 000010
【図９】
2006270016.tif 000011
【図１０】
2006270016.tif 000012
【図１１】
2006270016.tif 000013